(57)【要約】【課題】  優れた厚み方向への導電性と、電解質液などの流体の厚み方向への高い透過性と、良好な浸透性と、優れた取扱性とを有する液流通型電解槽用の炭素繊維フェルトを提供すること。【解決手段】  厚み方向Ｚの繊維配列度が５〜４０％であり、面方向の繊維配向において、最も繊維配列度の高い方向Ｘの繊維配列度と、その繊維配列度の高い方向Ｘと直交する方向Ｙの繊維配列度と、の差が３〜５０％である炭素繊維フェルト１６、２０であって、液流通型電解槽１２に配置されてなる炭素繊維フェルト。【選択図】  図２
2015190066.tif 000002
【特許請求の範囲】
【請求項１】
厚み方向の繊維配列度が５〜４０％であり、面方向の繊維配向において、最も繊維配列度の高い方向の繊維配列度と、その繊維配列度の高い方向と直交する方向の繊維配列度と、の差が３〜５０％である炭素繊維フェルト。
【請求項２】
炭素繊維前駆体繊維ウェッブを積層角０〜６０°又は１２０〜１８０°の範囲で２層以上積層して炭素繊維前駆体繊維ウェッブ積層体を得、前記炭素繊維前駆体ウェッブ積層体をパンチング数３００〜３０００回/ｃｍ２の範囲でパンチングして炭素繊維前駆体フェルトを得、前記炭素繊維前駆体フェルトを不活性雰囲気下で炭素化することを特徴とする炭素繊維フェルトの製造方法。
【請求項３】
請求項１に記載の炭素繊維フェルトを有する液流通型電解槽。
【請求項４】
液流通型電解槽に配置した炭素繊維フェルトにおいて、通液方向の繊維配列度と、通液方向と直交する方向の繊維配列度と、の差が２．５％以上である請求項３に記載の液流通型電解槽。
【発明の詳細な説明】
【技術分野】
【０００１】
本発明は、導電性が高く、電解質液など流体の透過性、浸透性の良い炭素繊維フェルトとその製造方法、及びその炭素繊維フェルトを有する液流通型電解槽に関する。
【背景技術】
【０００２】
近年、クリーンな電気エネルギーの需要が急速に伸び、太陽光発電や風力発電といった新エネルギーの導入が積極的に進められている。しかし、これらの発電方式は、天候に左右される為、発電周波数や出力が安定化せず、制御が難しいという課題がある。その対策として、蓄電池を経由して出力することで、出力変動の平準化、余剰電力の貯蔵、負荷平準化を図ることが検討されている。
【０００３】
これらの発電方式とは別に、一次電池、二次電池(蓄電池)、燃料電池といった各種電池、及び電気メッキ、食塩電解、有機化合物の電解合成などの電解工業などに、液流通型電解槽を利用する場合が増えつつある。
【０００４】
液流通型電解槽を利用する蓄電池の一つであるレドックスフロー型蓄電池は、比較的安全なイオンを用いること、室温で作動する為、熱源が必要なく、高効率で運転できること、サイクル寿命が１万回以上と長寿命であるなどの優れた特徴を備え、また容易に大型化が可能であることから、大型の蓄電池として期待されている。
【０００５】
図３は、レドックスフロー型電池の動作原理を示す概念図である。
レドックスフロー型電池３２の主要部は、充電／放電反応を行うと共に、液流通型電解槽として作用するセル部(以下、液流通型電解槽と称す)３４と、電力を貯蔵する電解液タンク部３６、３８と、から構成されている。液流通型電解槽３４は、液流通型電極として作用する正極５０及び負極５２と、これらを分離する隔膜４４と、液流通型電解槽３４の両側に設けられる集電板４０、４２と、から構成されている。
【０００６】
液流通型電解槽３４には、２種類の電解液(送液ポンプ４６、４８によるそれぞれの電解液の流れ方向を矢印Ｐ、Ｑで示す)が供給されている。充電時においては、正極５０で溶質の酸化反応が行われ、負極５２で溶質の還元反応が行われる。放電時には、正極５０で溶質の還元反応が行われ、負極５２で溶質の酸化反応が行われる。これらの酸化還元反応を繰り返すことにより、充放電が行われる。
【０００７】
前記正極５０、負極５２としては、導電性があり、化学的に安定な素材であることから炭素材料が好ましく用いられている。この炭素材料のうちでも、電解液の透過性が高く、電極反応を効率的に進行させる必要から表面積が大きいことが好ましいため、細い繊維の集合体である炭素繊維フェルトが更に好ましく用いられている。電極として使用されるフェルトには、電解液を少ない流通抵抗で循環させるため、液体透過性、浸透性が良いことが求められる。その解決策として、熱プレスや切削加工などにより炭素繊維フェルト表面に電解液流通用の溝を形成することが提案されている(例えば、特許文献１)。
【０００８】
特許文献１では、炭素繊維前駆体フェルトの片面に熱プレス又は切削加工により溝を形成させた後、フェルトを炭素化することで、片面に溝が形成された炭素繊維フェルトを得ている。しかし、このようにして得られる炭素繊維フェルトは、熱プレス又は切削加工などが施された部分の繊維が損傷するため、炭素繊維フェルトの強度が低下し、また、熱プレス工程が追加されることで、電極コストが高くなる。
【先行技術文献】
【特許文献】
【０００９】
【特許文献１】特許３５６０１８１号公報
【発明の概要】
【発明が解決しようとする課題】
【００１０】
本発明は、電解質液などの流体の透過性、浸透性が良く、厚み方向の導電性が高く、取扱性に優れる炭素繊維フェルト、そのフェルトの製造方法、及びそのフェルトを有する液流通型電解槽を提供することを目的とする。
【課題を解決するための手段】
【００１１】
本発明者らは、上記課題について鋭意検討しているうち、炭素繊維フェルトの厚み方向の繊維配列度が所定範囲内にあると共に、このフェルトの面方向の繊維配向において、最も繊維配列度の高い方向の繊維配列度と、その繊維配列度の高い方向と直交する方向の繊維配列度と、の差が所定範囲内にある炭素繊維フェルトは、そのフェルトを液流通型電解槽に用いる場合、通液方向への電解質液などの流体の透過性、浸透性に優れ、更に厚み方向への導電性及び取扱性に優れていることを見出した。
【００１２】
この炭素繊維フェルトは、所定の条件で作製した炭素繊維前駆体フェルトを炭素化することにより得られることを見出し、本発明を完成するに至った。
【００１３】
上記目的を達成する本発明は、以下に記載のものである。
【００１４】
[１]  厚み方向の繊維配列度が５〜４０％であり、面方向の繊維配向において、最も繊維配列度の高い方向の繊維配列度と、その繊維配列度の高い方向と直交する方向の繊維配列度と、の差が３〜５０％である炭素繊維フェルト。
【００１５】
[２]  炭素繊維前駆体繊維ウェッブを積層角０〜６０°又は１２０〜１８０°の範囲で２層以上積層して炭素繊維前駆体繊維ウェッブ積層体を得、前記炭素繊維前駆体ウェッブ積層体をパンチング数３００〜３０００回/ｃｍ２の範囲でパンチングして炭素繊維前駆体フェルトを得、前記炭素繊維前駆体フェルトを不活性雰囲気下で炭素化することを特徴とする炭素繊維フェルトの製造方法。
【００１６】
[３]  [１]に記載の炭素繊維フェルトを有する液流通型電解槽。
【００１７】
[４］ 液流通型電解槽に配置した炭素繊維フェルトにおいて、通液方向の繊維配列度と、通液方向と直交する方向の繊維配列度と、の差が２．５％以上である[３]に記載の液流通型電解槽。
【発明の効果】
【００１８】
本発明の炭素繊維フェルトは、厚み方向の電気抵抗値が低く、かつ、電解質液などの流体の通液を阻害しないため、液流通型電解槽に配置する炭素繊維フェルトとして、好適に使用できる。
【００１９】
本発明の炭素繊維フェルトの製造方法によれば、得られる炭素繊維フェルトの厚み方向の繊維配列度、面方向の繊維配列度を適正に制御できるため、厚み方向の導電性を維持しつつ、通液方向への電解質液などの流体の透過性、浸透性に優れた、液流通型電解槽に配置する材料として好適に使用できる炭素繊維フェルトを得ることができる。
【図面の簡単な説明】
【００２０】
【図１】本発明の炭素繊維フェルトを示す概念斜視図である。
【図２】本発明の炭素繊維フェルトを用いたレドックスフロー型電池の液流通型電解槽を示す概念斜視図である。
【図３】レドックスフロー型電池の動作原理を示す概念図である。
【発明を実施するための形態】
【００２１】
図１は、本発明の炭素繊維フェルトの一例を示す概念斜視図である。
【００２２】
以下、本発明の炭素繊維フェルトをレドックスフロー型電池の電極に使用する場合を例として、本発明の炭素繊維フェルトを説明する。
【００２３】
図１において、２は炭素繊維フェルトであり、このフェルト２の厚み(Ｔ)を示す方向をＺとする。厚み方向Ｚにおいて互いに対向する両表面Ｃ、Ｃ’の形状は、矩形、円形など種々のものが適用できるが、電極として用いるには図１の例のような矩形のものが好ましい。以下、両表面Ｃ、Ｃ’の形状ついては、矩形のものに沿って本発明を説明する。矩形の面方向の内、繊維配列度の高い方向をＸ、その直交方向をＹとする。
【００２４】
本発明の炭素繊維フェルトは、厚み方向の繊維配列度が５〜４０％であり、好ましくは７〜３５％であり、より好ましくは１０〜３０％である。炭素繊維フェルトの厚み方向の繊維配列度が５〜４０％であることで、厚み方向の電気抵抗値が低く、かつ、電解液の通液性に優れた炭素繊維フェルトとなる。
【００２５】
厚み方向の繊維配列度が５％未満の場合は、圧縮応力が低くなり、導電抵抗が高く、電池出力性能が低下する。厚み方向の繊維配列度が４０％を超える場合は、通液圧力損失が高くなり、ポンプの消費エネルギーが大きくなる。厚み方向の導電抵抗を低くするには、パンチング数を多くする必要がある。パンチング数を過度に多くすれば、繊維が損傷し、フェルトの強度が低下する。更には、損傷した脱落の毛羽が発生する等の不具合が生ずる為、好ましくない。
【００２６】
厚み方向の繊維配列度は、炭素繊維前駆体フェルト作製時のカード方式や、パンチング数、針の形状、パンチング深さ、炭素化時の長手方向の張力により制御できる。
【００２７】
さらに、本発明の炭素繊維フェルトは、面方向の繊維配向において、最も繊維配列度の高い方向の繊維配列度と、その繊維配列度の高い方向と直交する方向の炭素繊維配列度と、の差が３〜５０％であり、好ましくは５〜３０％である。繊維配列度の差が３〜５０％であることで、電解液の流通性が大きく向上した通液圧力損失の低い炭素繊維フェルトとなる。なお、本発明において、繊維配列方向Ｘは、Ｘ線回折においてＺ-Ｘ面(Ａ、Ａ’)及びＺ-Ｙ面(Ｂ、Ｂ’)で３６０°試料を回転させて測定し、結晶子の配向ピークを得ることにより決定される。
【００２８】
面方向の繊維配列度は、カード方式や、レイヤー工程での綾振り速度、ピッチやラチス速度調整などにより、制御できる。例えば、レイヤー工程で面方向の繊維配列度を調整する場合、積層する時の角度を好ましくは０〜６０°又は１２０〜１８０°の間、より好ましくは１０〜５０°又は１３０〜１７０°の間に制御することで、繊維配列度を調整したウェッブを形成できる。
【００２９】
通液圧力損失は、液流通型電解槽当たり２０ｋＰａ(１５０ｍｍＨｇ)以下が好ましく、１６ｋＰａ(１２０ｍｍＨｇ)以下がより好ましい。通液圧力損失が２０ｋＰａを超えると、電解液を循環する為のポンプ容量が大きくなり、ポンプに使用される電力の為に、電力ロスが大きくなる。
【００３０】
本発明の炭素繊維フェルトにおいては、適正な厚み方向の繊維配列度を有し、且つ、通液方向の繊維配列度が大きいものが好ましい。フェルトの厚み方向の導電抵抗による発熱ロスや、ポンプの駆動のエネルギーロスを低減でき、発電効率を高めることができるためである。
【００３１】
炭素繊維フェルトの厚みは、１〜１０ｍｍが好ましく、１．５〜７ｍｍがより好ましい。１ｍｍ未満の場合は、圧力損失が高く、ポンプの駆動のエネルギーロスが大きくなる為、好ましくない。１０ｍｍを超えると、システムが大きくなりすぎ、設計の自由度が下がる為、好ましくない。厚みは、炭素繊維前駆体フェルト作製時の前駆体繊維の仕込み量(目付)、繊維太さ、パンチング数により制御できる。
【００３２】
目付は、１００〜１０００ｇ／ｍ２が好ましく、２００〜８００ｇ／ｍ２がより好ましい。１００ｇ／ｍ２未満の場合は、反応に寄与する表面積が小さくなり、蓄電効率が低下する為、好ましくない。１０００ｇ／ｍ２を超える場合は、システムが大きくなりすぎ、設計の自由度が下がる為、好ましくない。目付は、前駆体繊維の仕込み量やウェッブの積層数により制御できる。
【００３３】
厚み方向の電気抵抗値は５４０ｍΩ／ｃｍ２以下が好ましく、５００ｍΩ／ｃｍ２以下がより好ましく、４００ｍΩ／ｃｍ２が特に好ましい。５４０ｍΩ／ｃｍ２を超えると電極として使用した場合に、導電抵抗が高く、充放電のロスが大きくなる為、好ましくない。厚み方向の電気抵抗値は、厚み方向の繊維配列度や炭素化温度により制御できる。
【００３４】
圧縮応力は０．３〜１．５ＭＰａが好ましく、０．５〜１．２ＭＰａがより好ましい。０．３ＭＰａ未満の場合は、電極５０、５２(図３参照)として液流通型電解槽３４に組込んだ場合に、隔膜４４と集電体４０、４２の接触が十分でなく、厚み方向の電気抵抗値が高くなり、電解槽３４のセル抵抗が高くなる為、好ましくない。１．５ＭＰａを超える場合は、隔膜４４にかかる応力が大きくなり、隔膜４４を損傷する可能性がある為、好ましくない。圧縮応力は、厚み方向の繊維配列度、使用する前駆体繊維の太さ、繊維焼成後に炭化する樹脂を予め前駆体繊維に添加しておくことで調整できる。
【００３５】
［炭素繊維フェルトの製造方法］
本発明の炭素繊維フェルトの製造方法は特に限定されるものではなく、何れの方法で製造しても良いが、以下の方法が好ましい。
【００３６】
炭素繊維前駆体繊維で作製された炭素繊維前駆体フェルトを用意する。次いで、不活性雰囲気下で炭素化する。これにより本発明の炭素繊維フェルトが得られる。
【００３７】
炭素繊維フェルトの製造原料即ち炭素繊維前駆体繊維としては、ポリアクリロニトリル(ＰＡＮ)系繊維、ピッチ系繊維、レーヨン繊維、セルロース等の従来公知の何れかの原料繊維、又は、各種原料繊維を空気中で酸化処理することによって得られる耐炎繊維等が挙げられる。
【００３８】
ここで、ＰＡＮ系繊維とは、例えばアクリロニトリルを９５質量％以上含有するモノマーを重合した単独重合体又は共重合体を含む紡糸溶液を、湿式又は乾湿式紡糸法において紡糸・水洗・乾燥・延伸等の処理を行うことによって得られる原料繊維である。共重合するモノマーとしては、アクリル酸メチル、イタコン酸、メタクリル酸メチル、アクリル酸等が好ましい。
【００３９】
これら炭素繊維前駆体繊維の中でも、繊維の柔軟性や加工性の面から、原料繊維のＰＡＮ系繊維を空気中で２００〜４００℃で酸化処理することによって得られるＰＡＮ系耐炎繊維が好ましい。
【００４０】
先ず、炭素繊維前駆体繊維を公知の方法でフェルト化する。フェルト化の方法は、カードによって開繊してウェッブを得、このウェッブをレイヤー工程で２層以上積層してウェッブ積層体を得、このウェッブ積層体をニードルパンチによりパンチングしてフェルト化する方法が好ましい。
【００４１】
カードによりウェッブを作製し、レイヤー工程でウェッブ積層体を作製する場合、レイヤー工程でのウェッブの積層角度を前述の範囲内に制御することで、最終製品炭素繊維フェルトの面方向の繊維配向において、最も繊維配列度の高い方向の繊維配列度と、その繊維配列度の高い方向と直交する方向の繊維配列度と、の差が３〜５０％の炭素繊維フェルトとすることができる。面方向の繊維配列度は、レイヤー工程での積層角度調整による以外にも、カード方式での開繊調整や、レイヤー工程での綾振り速度調整、ピッチやラチス速度調整により、制御することもできる。
【００４２】
炭素繊維前駆体繊維がＰＡＮ系耐炎繊維の場合、その密度は特に限定されるものではないが、１．３３〜１．４５ｇ／ｃｍ３であることが好ましい。耐炎繊維の密度が１．３３ｇ／ｃｍ３未満の場合は、炭素化時の収縮が大きく、工程が不安定になり易い傾向がある。耐炎繊維の密度が１．４５ｇ／ｃｍ３を超える場合は、繊維が脆く、パンチング等の交絡処理時に脱落が多く、加工性が低下する傾向にある。
【００４３】
原料繊維の炭素繊維前駆体繊維の繊度は、０．１〜５．０ｄｔｅｘであることが好ましく、０．５〜３．５ｄｔｅｘであることがより好ましく、１．０〜３．３ｄｔｅｘが特に好ましい。炭素繊維前駆体繊維の繊度が０．１ｄｔｅｘ未満の場合は、開繊性が悪く、均質な混合が難しい。炭素繊維前駆体繊維の繊度が５．０ｄｔｅｘを超える場合は、強度の高いフェルトが得られない。また、繊維間の接点が低減し、炭素化後の電気抵抗値が高くなる。
【００４４】
本発明の炭素繊維前駆体フェルトに用いる炭素繊維前駆体ステープルとしては、炭素繊維前駆体ステープルの繊維長が３０〜７５ｍｍ、繊度が０．５〜３．５ｄｔｅｘ、クリンプ数４〜２０ヶ／２．５４ｃｍ、クリンプ率４〜２０％に加工したものが好ましい。
【００４５】
フェルト加工等における交絡処理は、ニードルパンチ方法により、パンチング数(交絡処理回数)３００〜３０００回/ｃｍ２の範囲で行う。パンチング数が３００回／ｃｍ２未満の場合は、パンチング数が少ないので、フェルトの強度が低下する。更に、厚み方向の繊維配列度が所定の量まで到達できないので、圧縮応力が低くなり、厚み方向の電気抵抗値が高くなる。パンチング数が３０００回／ｃｍ２を超える場合は、交絡処理による繊維への損傷が大きく、脱落毛羽などが大量に発生する虞がある為、好ましくない。なお、ニードルパンチ方法におけるパンチング方向は、パンチング面の片側からでも両側からでも良い。
【００４６】
以上のようにして炭素繊維前駆体フェルトを作製した後、これを炭素化処理することで、炭素繊維フェルトが得られる。
【００４７】
炭素化処理は、炭素繊維前駆体フェルトを不活性雰囲気下、最高温度を１３００〜２３００℃にして、０．５〜１２０分間焼成することにより行う。好ましくは、第１炭素化処理と第２炭素化処理との２段階で焼成を行う。その場合、第１炭素化処理は、交絡処理後の炭素繊維前駆体フェルトを、不活性雰囲気下３００〜１０００℃にして、０．５〜１２０分間で焼成して分解ガスを処理する。第２炭素化処理は、第１炭素化処理された炭素繊維前駆体フェルトを、不活性雰囲気下、最高温度１３００〜２３００℃にして０．５〜１２０分間焼成して行うことが好ましい。この第２炭素化処理時の最高温度は、１５００〜２３００℃の範囲であることがより好ましい。
【００４８】
炭素化処理時の最高温度が１３００℃未満の場合は、得られる炭素繊維フェルトの炭素含有率が９３質量％以上にならない。かかる炭素繊維フェルトは、電気伝導性が低く、良好な燃料電池性能を提供できないため好ましくない。なお、炭素化処理時の最高温度が１５００℃未満の場合は、得られる炭素繊維フェルトの炭素含有率が９５質量％以上にならない。炭素化処理時の最高温度が２３００℃を超える場合は、炭素繊維フェルトが剛直となって、強度が低下し、更には、炭素微粉末が発生する等の不具合が生ずる為、好ましくない。
【００４９】
以上のようにして作製した炭素繊維フェルトは、このまま液流通型電解槽に組込んで用いても良いが、液流通型電解槽の電解液として水溶液を用いる場合には、その濡れ性向上の為、炭素繊維フェルトを酸化処理したものを用いることが好ましい。酸化処理には、液相酸化方法と気相酸化方法があり、特に限定される物ではない。
【００５０】
液相酸化方法としては、過酸化水素水や次亜塩素酸ソーダでの高温酸化処理や、電解液を用いた電解層中における電解質(硫酸、苛性ソーダ、硫酸アンモニウム、食塩等)での電解酸化処理方法が用いられる。
【００５１】
気相酸化方法では、空気酸化(３００〜８００℃)、オゾン酸化(２５〜４００℃)や水蒸気や二酸化炭素による酸化(５００〜９５０℃)方法等が用いられる。
【００５２】
たとえば、気相酸化方法のうち、空気酸化処理を行う場合には、０．５〜１８０分間酸化処理を行うことが好ましい。０．５分未満の場合は、十分に酸化処理が行われない、処理斑が大きいなどの不具合が生じる。１８０分を超える場合は過剰な酸化処理により、接触抵抗が増加しセル抵抗が上昇する、酸化劣化により脆くなる等の不具合が生じる為、好ましくない。
【００５３】
このようにして得られる炭素繊維フェルトは、例えば導電性と通液性などが必要とされる種々の液流通型電解槽に使用されるフェルト、例えば、レドックスフロー型蓄電池の電極、ナトリウム-硫黄蓄電池の電極、燃料電池用のガス拡散層として、更には、コンポジットや摺動材などの強化繊維としても、適用できる。中でも、レドックスフロー型蓄電池の電極、ナトリウム-硫黄蓄電池の電極として好ましく用いることができる。
【００５４】
図２は、上記本発明の炭素繊維フェルトを電極として組込んだレドックスフロー型蓄電池の液流通型電解槽の一例を示す概念斜視図である。図２中、１６、２０は炭素繊維フェルトからなる電極で、本例の液流通型電解槽１２においては、それぞれ集電板１４と隔膜１８との間、集電板２２と隔膜１８との間に配置している。電極１６に矢印で示すように、炭素繊維フェルトの繊維配列度の高いＸ方向を、通液方向Ｕと同一方向に配置している。この方向Ｕに炭素繊維フェルトの高い繊維配列度の方向Ｘを配向させているので、方向Ｘの通液圧力損失は低い。その為、循環する電解液の流通を低いエネルギーで行うことができ、電解液循環に必要なポンプ稼動のエネルギー消費量を低減できる。
【００５５】
即ち、本発明の炭素繊維フェルトを、上記レドックスフロー型電池用電極等の通液性などが必要とされる電極１６、２０として用いる場合、電解液の流れ方向Ｕと、面方向の繊維配列度の高い方向Ｘと、が一致するように、液流通型電解槽１２における、それぞれ集電板１４と隔膜１８との間、集電板２２と隔膜１８との間に配置することにより、通液圧力損失を軽減することが出来る。
【００５６】
更に具体的には、本発明の炭素繊維フェルトが電極１６、２０として組込まれた液流通型電解槽１２においては、通液方向の繊維配列度と、通液方向と直交する方向の繊維配列度と、の差が、好ましくは２．５％以上になるように、より好ましくは３〜５０％になるように、特に好ましくは５〜３０％になるように炭素繊維フェルト１６、２０を、それぞれ集電板１４と隔膜１８との間、集電板２２と隔膜１８との間に配置する。２．５％未満の場合には、通液圧力損失が高くなり、ポンプの消費エネルギーロスが大きくなる傾向がある。
【実施例】
【００５７】
以下、実施例により本発明を更に具体的に説明するが、本発明はこれら実施例に限定されるものではない。なお、操作条件の評価、各物性の測定は次の方法によった。
【００５８】
[繊維配列度]
Ｘ線回折ピーク角度(２θ＝２６．０°付近)についてＺ−Ｘ面(Ａ)及びＺ−Ｙ面(Ｂ)で３６０°試料を回転させる。この時得られるＸ線回折挙動変化より結晶子の配向ピークを得る。結晶子が繊維軸方向に高配向していることを利用し、この配向ピーク面積を測定し、下式により求めた。
「ａ」よりＸとＺ方向のピーク面積比を算出
(Ｘ方向のピーク面積)／(Ｚ方向のピーク面積)・・・ａ
「ｂ」よりＹとＺ方向のピーク面積比を算出
(Ｙ方向のピーク面積)／(Ｚ方向のピーク面積)・・・ｂ
厚み方向(Ｚ)の繊維配列度(％)
＝(Ｚ方向の配向ピーク面積)÷(Ｘ＋Ｙ＋Ｚ)方向の配向ピーク面積
＝１／[(Ｘ方向の配向ピーク面積／Ｚ方向の配向ピーク面積)＋(Ｙ方向の配向ピーク面積)／(Ｚ方向の配向ピーク面積)＋１]
＝１／(ａ＋ｂ＋１)
通液方向(Ｘ)の繊維配列度(％)
＝ａ×厚み方向(Ｚ)の繊維配列度(％)
通液方向と直交方向(Ｙ)の繊維配列度(％)
＝ｂ×厚み方向(Ｚ)の繊維配列度(％)
ここで、炭素繊維フェルトの厚み方向をＺ、通液方向(面方向の繊維配列度において、最も繊維配列度の高い方向)をＸ、通液方向と直交する方向をＹとした。
【００５９】
[目付]
サンプルとして２０ｃｍ角(０．２ｍ角)のフェルトを３枚切り出し、これを１０５℃、１時間乾燥した後の重量を、サンプル面積(０．２ｍ×０．２ｍ＝０．０４ｍ２)で除したものの３枚の平均値を目付とした。
【００６０】
[フェルト厚み]
シックネスゲージ(６．９ｋＰａ)を用い、幅方向に５点測定したサンプル厚みの平均値をフェルト厚み(Ｔ)とした。
【００６１】
[厚み方向の電気抵抗値]
５０ｍｍ角のサンプルを切り出し、そのサンプルを２枚の５０ｍｍ角(厚み１０ｍｍ)の金メッキした電極で、全面接触するように挟み、フェルト厚み(Ｔ)に対して(１／２)Ｔの厚みまで圧縮した時の、厚み方向の電気抵抗値を測定し、電極面積で除して単位面積あたりの電気抵抗値を求めた。
【００６２】
[通液圧力損失]
通液方向が３０ｃｍ、幅方向(流路幅)が５０ｃｍ、厚みが０．２２〜０．３２ｃｍ(炭素繊維フェルトの厚みの６０％である厚みのスペーサーをそれぞれ用意した)であるスペーサーで形成されたセルスタックを用意した。作製された炭素繊維フェルトを通液方向(面方向の繊維配列度において、最も繊維配列度の高い方向)２０ｃｍ、幅方向５０ｃｍに切ってスペーサー内に設置した。このセルスタックに５０リットル／時のイオン交換水を流通させ、セルスタックの出入口の通液圧力損失を測定した。ブランクとして炭素繊維フェルトを設置しない系で同様に測定し、測定値とブランク測定値との差を炭素繊維フェルトの通液圧力損失とした。
【００６３】
[圧縮応力]
２ｃｍ×２ｃｍに切り取った炭素繊維フェルトを厚み方向に加圧して圧縮させた。圧縮前の厚みに対し、５０％圧縮した時の圧縮荷重を圧縮応力とした。
【００６４】
[実施例１]
炭素繊維前駆体としてＰＡＮ系耐炎繊維ステープル(繊維長５１ｍｍ、クリンプ率１０％、クリンプ数４ヶ／ｃｍ)を用い、レイヤー工程での積層角度を３０°とした目付１５０ｇ／ｍ２のＰＡＮ系耐炎繊維ウェッブを作製した。これを４枚積層させ、ウェッブ積層体を得た。
ウェッブ積層体に４００回／ｃｍ２でニードルパンチを行い、炭素繊維前駆体フェルトを作製した。
この炭素繊維前駆体フェルトに７００℃、１０分間で前炭素化処理した後、１８００℃、４５分間で炭素化し、炭素繊維フェルトを得た。その炭素繊維フェルトを、空気雰囲気中で７００℃、３０分間の酸化処理を行い、最終製品の炭素繊維フェルトを得た。この炭素繊維フェルトについて、繊維配列度、電気抵抗値、通液圧力損失、圧縮応力、炭素含有率、脱落毛羽を評価した。
【００６５】
[実施例２〜５]
パンチング数を、表１に記載のパンチング数に変更した以外は、実施例１と同様の方法で電極用の炭素繊維フェルトを作製した。
【００６６】
[実施例６〜９]
レイヤー積層角度を表２に記載の角度に変更した以外は、実施例３と同様の方法で電極用の炭素繊維フェルトを作製した。
【００６７】
[実施例１０]
炭素化温度を表２に記載の温度に変更した以外は、実施例３と同様の方法で炭素繊維フェルトを作製した。
【００６８】
[比較例１]
パンチング数を２５０回／ｃｍ２とした以外は、実施例３と同様の方法で電極用の炭素繊維フェルトを作製した。
【００６９】
[比較例２]
パンチング数を２５０回／ｃｍ２とした以外は、実施例３と同様の方法で電極用の炭素繊維フェルトを作製した。
【００７０】
[比較例３]
レイヤー積層角度を９０°とした以外は、実施例３と同様の方法で電極用の炭素繊維フェルトを作製した。
【００７１】
表１、２に示すように、実施例１〜１０は、電気抵抗値、通液圧力損失が共に低く、また、セル作製時に脱落毛羽の少ない、良好な結果を示す炭素繊維フェルトが得られた。
【００７２】
比較例１は、パンチング数が少ない為、厚み方向の繊維配列度が低下した。その結果、得られた炭素繊維フェルトは圧縮応力が低下し、電気抵抗値が高いものとなった。
【００７３】
比較例２は、パンチング数が多すぎた為、多量の脱落毛羽が発生した。その結果、得られた炭素繊維フェルトは、レドックスフロー型電池の電極として使用できるものではなかった。
【００７４】
比較例３は、レイヤー積層角度が本発明の範囲外であった。そのため、得られた炭素繊維フェルトの繊維配列度の差が小さくなり、通液圧力損失が大きくなってしまった。
【００７５】
参考例１
実施例３では、得られた炭素繊維フェルトの面方向のうち高い繊維配列度を示す方向が通液方向と同じ方向となるように、炭素繊維フェルトをレドックスフロー型電池の液流通型電解槽にセットしてある。これについて、蓄電性能を評価した結果、表１、３に示すように高い蓄電性能が得られた。通液方向の繊維配列度と、通液方向と直交する方向の繊維配列度との差は表１、３に示すように６％であった。この実施例３を、以下の参考例２と対比させるため、参考例１とする。
【００７６】
参考例２
実施例３で得られた炭素繊維フェルトの面方向のうち高い繊維配列度を示す方向が通液方向と直交する方向となるように、炭素繊維フェルトをレドックスフロー型電池の液流通型電解槽にセットした。これについて、蓄電性能を評価したその結果、参考例１と比較して、参考例２は表３に示すように蓄電性能が劣っていた。通液方向の繊維配列度と、通液方向と直交する方向の繊維配列度との差は表３に示すように−６％であった。
【００７７】
【表１】
2015190066.tif 000003
【００７８】
【表２】
2015190066.tif 000004
【００７９】
【表３】
2015190066.tif 000005
【符号の説明】
【００８０】
２    炭素繊維フェルト
Ａ、Ａ’    炭素繊維フェルトの繊維配列度の高い方向と直交する方向の両表面
Ｂ、Ｂ’    炭素繊維フェルトの繊維配列度の高い方向の両表面
Ｃ、Ｃ’    炭素繊維フェルトの厚み方向の両表面
Ｔ    炭素繊維フェルトの厚み
Ｘ    炭素繊維フェルトの繊維配列度の高い方向を示す矢印
Ｙ    炭素繊維フェルトの繊維配列度の高い方向と直交する方向を示す矢印
Ｚ    炭素繊維フェルトの厚み方向を示す矢印
１２、３４    液流通型電解槽(セル部)
１４、２２、４０、４２    集電板
１６、２０、５０、５２    電極
１８、４４    隔膜
Ｐ、Ｑ    電解液の流れ方向を示す矢印
３２    レドックスフロー型蓄電池
３６、３８    電解液タンク部
４６、４８    送液ポンプ
【図１】
2015190066.tif 000006
【図２】
2015190066.tif 000007
【図３】
2015190066.tif 000008